ОДНОСЛОЙНАЯ МЕМБРАНА ДЛЯ РАСШИРИТЕЛЬНОГО БАКА

1. Расширительный бак, содержащий однослойную мембрану, причем мембрана содержит по меньшей мере один термопластичный олефиновый блок-сополимер.
2. Бак по п. 1, в котором мембрана имеет периферийный край, который выполнен с возможностью зажатия между первой частью корпуса и второй частью корпуса расширительного бака.
3. Бак по п. 1 или 2, в котором термопластичный олефиновый блок-сополимер представляет собой сополимер этилена и пропилена, предпочтительно с содержанием пропилена не менее 80 мас.%, более предпочтительно с индексом текучести расплава от 1 до 20 г/10 мин в соответствии с методом ASTM D1238 (200°C/2,16 кг).
4. Бак по п. 3, в котором термопластичный олефиновый блок-сополимер содержит повторяющиеся изотактические звенья пропилена со статистическим распределением этилена.
5. Бак по п. 4, в котором термопластичный олефиновый блок-сополимер имеет содержание этилена от 4 до 20 мас.%, предпочтительно от 13 до 18 мас.%, более предпочтительно от 15 до 17 мас.%.
6. Бак по любому из предшествующих пунктов, содержащий дополнительный полиолефин.
7. Бак по любому из предшествующих пунктов, дополнительно содержащий неолефиновый или частично олефиновый термопластичный эластомерный сополимер.
8. Бак по п. 7, в котором неолефиновый или частично олефиновый термопластичный эластомерный сополимер представляет собой стирольный блок-сополимер.
9. Бак по п. 8, в котором стирольный блок-сополимер представляет собой блок-сополимер стирола и изопрена, предпочтительно триблок-сополимер поли(стирол-изопрен-стирола) или их смесь с диблок-сополимером, более предпочтительно с MFI от 8 до 19 г/10 мин при измерении методом ASTM D1238 (200°C/5 кг).
10. Бак по п. 9, в котором триблок-сополимер поли(стирол-изопрен-стирола) имеет содержание полистирола от 10 до 21 мас.%, предпочтительно от 12 до 19 мас.%, более предпочтительно от 14 до 17. мас.%.
11. Бак по любому из предшествующих пунктов, свободный от EVOH или сополимеров EVOH.
12. Бак по любому из предшествующих пунктов, свободный от масла.
13. Бак по любому из предшествующих пунктов, в котором мембрана содержит по меньшей мере 10%, более предпочтительно по меньшей мере 20% термопластичного олефинового блок-сополимера.
14. Бак по любому из предшествующих пунктов, в котором мембрана состоит из:
a) 10-60 мас.% неолефинового или частично олефинового термопластичного эластомерного сополимера;
b1) 10-90 мас.% термопластичного олефинового блок-сополимера;
b2) 0-80 мас.% дополнительного полиолефина;
c) 0-20 мас.% добавок,
при добавлении в общем количестве до 100 мас.%.
15. Бак по любому из пп. 1-5, в котором мембрана состоит из одного или нескольких термопластичных олефиновых блок-сополимеров.
16. Бак по любому из пп. 1-6, в котором мембрана состоит из смеси одного или нескольких термопластичных олефиновых блок-сополимеров и дополнительного полиолефина.
17. Способ получения однослойной мембраны для расширительного бака, причем способ содержит:
a) нагревание термопластичного олефинового блок-сополимера и необязательно смешивание с неолефиновым или частично олефиновым термопластичным эластомерным сополимером и/или дополнительным полиолефином;
б) литье под давлением нагретого сополимера или смеси из этапа a) в форме для мембраны для формирования однослойной мембраны;
в) необязательно охлаждение мембраны в форме для мембран;
г) извлечение мембраны из формы.
18. Применение термопластичного олефинового блок-сополимера для получения однослойной мембраны для расширительного бака.
19. Применение по п. 18, где термопластичный олефиновый блок-сополимер представляет собой сополимер этилена и пропилена.